(57)【特許請求の範囲】
【請求項１】
全体に対して、１２．１５質量％〜１６．５質量％のアルミニウムと、
全体に対して、８質量％〜１１質量％のカルシウムと、
残部のマグネシウムおよび不可避混合物とからなるマグネシウム合金であって、
前記マグネシウム合金の鋳造時における液相線温度と固相線温度との範囲である凝固温度範囲は、３０℃以下であり、
前記液相線温度は、５４５℃以上５５５℃以下である、マグネシウム合金。
【請求項２】
前記アルミニウムが、全体に対して１３．５質量％であり、
前記カルシウムが、全体に対して１０質量％である、請求項１記載のマグネシウム合金。
【請求項３】
前記固相線温度は、５１８℃以上５３０℃以下である、請求項１または２記載のマグネシウム合金。
【請求項４】
前記マグネシウム合金の鋳造時において製造される溶融合金の湯流れ長さは、前記溶融合金が６５０℃の場合に、１２００ｍｍ以上である、請求項１から３のいずれか記載のマグネシウム合金。
【請求項５】
前記マグネシウム合金の鋳造時において製造される溶融合金の湯流れ長さは、前記溶融合金が７００℃の場合に、１５００ｍｍ以上である、請求項１から３のいずれか記載のマグネシウム合金。
【請求項６】
前記マグネシウム合金での、外部からの加熱による発火温度は、１０００℃以上である、請求項１から５のいずれか記載のマグネシウム合金。
【請求項７】
前記マグネシウム合金のビッカーズ硬度は、９０Ｈｖ以上である、請求項１から６のいずれか記載のマグネシウム合金。
【請求項８】
前記マグネシウム合金のビッカーズ硬度は、１１５Ｈｖ以下である、請求項７記載のマグネシウム合金。
【請求項９】
前記マグネシウム合金の引張強度は、１４０ＭＰａ以上である、請求項１から８のいずれか記載のマグネシウム合金。
【発明の詳細な説明】
【技術分野】
【０００１】
本発明は、マグネシウム系合金に関する。
【背景技術】
【０００２】
電気製品、自動車や航空機などの輸送機器、精密機器、製造機械など、様々なアプリケーションにおいて筐体などを構成するために種々の金属素材が用いられる。このような様々なアプリケーションの筐体などは、鉄やアルミなどの単一金属素材で形成されるだけでなく、様々な合金素材が用いられることが多くなってきている。
【０００３】
例えば、電気製品や輸送機器などにおいては、軽量化を目的として合金素材が用いられることがある。精密機器や製造機械などにおいては、耐久性や強度の向上を目的として合金素材が用いられることがある。このように、従来の単一金属素材が使用されていたアプリケーションやそのアプリケーションの構成部分においても、種々の合金素材が用いられるようになってきている。特に、電気製品の分野では使い勝手の良さが求められることから、輸送機器の分野では低燃費が求められることから、軽量でありながら耐久性や強度に優れた合金素材が、これらのアプリケーションの構成部分に使用されることが多くなってきている。
【０００４】
特に、低燃費や低公害を目的として、輸送機器の軽量化が求められている。輸送機器は、多くの金属製の部品を備えており、これら多くの各種部品のそれぞれが、軽量の金属や合金で製造されることが、輸送機器の軽量化の基本となる。
【０００５】
このような状況で、構造材料として実用可能な金属においては、最も低密度のマグネシウムが注目されている。マグネシウムの室温における密度は、１．７ｇ／ｃｍ３であり、この密度は鉄の密度の約１／４であり、アルミニウムの密度の約２／３である。また、マグネシウムは、比強度、比剛性、切削性、耐くぼみ性、振動吸収等の性質が優れていることも知られている。
【０００６】
これらの特性により、マグネシウムは、これまでノートパソコンや携帯端末の筐体などの小型の電子機器に用いられてきた。更なる展開として、上述のように、大型製品である輸送機器の各種部品に使用されることが望まれている。
【０００７】
しかしながら、マグネシウムは低温で発火しやすく、高温環境下での強度特性が低い（難燃性が低い）という問題を有している。電子機器においても機器が高温となることもあり、難燃性が低いことは、マグネシウム金属を電子機器の部材や筐体に利用しにくい問題を生じさせる。更には、輸送機器のように熱を発生させやすい機器にマグネシウム金属を適用する場合には、この難燃性が低いことの問題がより顕著に表れる。
【０００８】
例えば、多くの輸送機器は、エンジン機構によって駆動されることが多い。輸送機器に用いられる各種部品は、このエンジン機構からの熱や駆動による熱を受けやすく、高温環境となりやすい。小型の電子機器と異なり、輸送機器の各種部品には、この耐熱性の問題で、マグネシウム金属が適用されにくい状態であった。
【０００９】
このようなマグネシウム金属の難燃性に対応するために、マグネシウムにカルシウムを添加したマグネシウム合金が提案されている（例えば、特許文献１参照）。
【先行技術文献】
【特許文献】
【００１０】
【特許文献１】特開２０００−１０９９６３号公報
【発明の概要】
【発明が解決しようとする課題】
【００１１】
特許文献１は、カルシウム０．１〜１５重量％を含む難燃性マグネシウム合金を塑性加工処理するか、又はカルシウム０．１〜１５重量％を含む難燃性マグネシウム合金の既存含有量に加えて、融解時にアルミニウム又は亜鉛をさらに添加し、冷却後塑性加工処理することにより高強度難燃性マグネシウム合金を製造するマグネシウム合金を開示する。
【００１２】
マグネシウム合金の難燃性を向上させるために、特許文献１は、マグネシウムにカルシウムを含有させることを目的としている。特許文献１によれば、マグネシウムにカルシウムを含有させるマグネシウム合金は、発火温度が上昇して難燃性が高まる。
【００１３】
しかしながら、マグネシウムにカルシウムを添加したカルシウム含有のマグネシウム合金は、鋳造時の成形性（湯流れ性）や塑性加工性が悪くなることが分かっている。特にマグネシウム合金部素材（マグネシウム合金で製造する部材、およびインゴット、ビレット等の素材の総称）の製造工程において鋳造が用いられることが多い。鋳造とは、例えば、所定の形状を有する型に溶融金属が流し込まれて冷却されて、当該所定形状の型に合わせた合金部素材が製造される製造方法である。
【００１４】
鋳造においては、この所定形状の型を変化させることで、棒状部材が得られたり、板状部材が得られたり、箱型部材が得られたりする。これらの形状の合金部素材が更に塑性加工や機械加工されることで、目的とする部品や部材がマグネシウム合金で製造される。
【００１５】
ここで、鋳造においては、マグネシウムやカルシウムなどの合金製造に必要となる素材が溶融炉などに投入される。溶融炉において加熱されて各種素材が溶融する。溶融後に攪拌などされて溶融金属が得られる。この溶融金属が型に流し込まれる。型が冷却されることで（例えば、外部から冷却を受ける）溶融金属が次第に冷却される。冷却が進むことで、溶融金属が固化して、マグネシウム合金素材が得られる。
【００１６】
鋳造では、このような工程を経て、マグネシウム合金部素材が製造される。
ここで、鋳造で製造される合金部素材では、「引け巣」と呼ばれる鋳造欠陥が生じることがある。この引け巣には鋳造部素材の表面に生じる「外引け巣」と内部に生じる「内引け巣」があり、これらの引け巣が生じると、合金における強度分布にばらつきが生じてしまうことになる。
【００１７】
特許文献１では、マグネシウムにカルシウムを添加することで難燃性と強度特性を向上させることを目的としている。特許文献１では、難燃性を向上させることを主目的としてカルシウムを添加する量を提案している。しかしながら、特許文献１のように難燃性を向上させることを主目的としてカルシウムを添加することは、上記の引け巣などの欠陥の発生による機械的特性を損なう問題を解決することが出来ないことが分かっている。
【００１８】
引け巣は、溶融金属が凝固により固体へ変化する際の凝固収縮に起因する欠陥の総称である。引け巣は大きく分類すると、鋳造部素材の表面に欠陥や変形が生じる外引け巣と、内部に欠陥が生じる内引け巣に分けられる。
【００１９】
内引け巣の一種にマイクロシュリンケージ（結晶粒界に発生する引け巣）がある。一般的な合金金属の凝固（溶融段階から冷却によって固化すること）においては、液相線温度（凝固開始温度）近傍の初期段階において母相金属が晶出し、固相線温度（凝固終了温度）に至る最終段階において結晶粒界に金属間化合物が晶出する。結晶粒界に晶出する金属間化合物の流動性は温度降下に伴って低下するため、マイクロシュリンケージは、凝固温度範囲（液相線温度から固相線温度までの温度範囲）が広く、金属間化合物量が多いマッシ―型（粥状）凝固となる合金に生じ易い。以上のことから、外引け巣、内引け巣双方共に製品部に生じさせないことが重要である。カルシウムが添加される特許文献１を含む一般のマグネシウム合金は、凝固温度範囲が広くマッシ―型凝固となるものが多くマイクロシュリンケージが生じてしまう。すなわち引け巣が生じることに繋がってしまう問題を有している。
【００２０】
一般のマグネシウム合金の鋳造温度は７００℃〜６５０℃程度であり、液相線温度（凝固開始温度）は６３０℃〜６００℃程度であることが多い。マグネシウム合金の比熱や熱容量が小さいため、鋳造温度と液相線温度の差が小さい場合、流動性が悪くなり成形性が低下する。流動性を確保するために鋳造温度を高くすることが考えられるが、燃焼や酸化物の発生、鋳型（金型）への焼き付きが起こるため、この方法を取ることには問題が多い。
【００２１】
このように、特許文献１などに開示される従来技術のマグネシウム合金は、引け巣が生じ易く、また、鋳造温度と液相線温度の差が小さいため成形性（湯流れ性）を向上させることができない問題を有していた。
【００２２】
本発明は、引け巣の発生を低減させ、鋳造時の成形性（湯流れ性）を向上させることのできるマグネシウム合金を提供することを目的とする。
【課題を解決するための手段】
【００２３】
上記課題に鑑み、本発明のマグネシウム合金は、全体に対して、１２．１５質量％〜１６．５質量％のアルミニウムと、
全体に対して、８質量％〜１１質量％のカルシウムと、
残部のマグネシウムおよび不可避混合物とからなるマグネシウム合金であって、
マグネシウム合金の鋳造時における液相線温度と固相線温度との範囲である凝固温度範囲は、３０℃以下であり、
液相線温度は、５４５℃以上５５５℃以下である。
【発明の効果】
【００２４】
本発明のマグネシウム合金は、一般的なマグネシウム合金と比較し凝固温度範囲が狭いため、マッシ―型凝固ではなくスキンフォーメーション（表皮形成）型の凝固形態となるため、マイクロシュリンケージが生じにくい。そのためマイクロシュリンケージを中心とした内引け巣が生じにくくなり、その結果引け巣が生じにくい結果を生み出す。
【００２５】
また、液相線温度は一般的なマグネシウム合金より比較的低いため、同じ鋳造条件において成形性（湯流れ性）が高く、鋳造温度を低くすることも可能である。さらに、カルシウムが添加されているため、発火温度が上昇し難燃性であるため扱い易い。
【００２６】
また、本発明のマグネシウム合金は一般的なマグネシウム合金より高い硬度を有しており、鋳造部材として高い強度を持つ。
【００２７】
このように、本発明のマグネシウム合金は、鋳造欠陥であるマイクロシュリンケージに代表される引け巣が生じにくく、また液相線温度が比較的低いため成形性（湯流れ性）が良く、加えて難燃性であること、鋳造部材の強度も高くなることから軽量化が求められる様々な分野に適用可能となる。
【図面の簡単な説明】
【００２８】
【図１】本発明の実施の形態におけるマグネシウム合金の鋳造工程を示す模式図である。
【図２】本発明の実施の形態におけるマグネシウム合金の組成比率を示す説明図である。
【図３】図２の根拠となるマグネシウム、アルミニウム、カルシウムの組成比率を変化させた場合の、凝固温度範囲を測定した結果表である。
【図４】参考としての従来技術のマグネシウム合金の凝固温度範囲の比較例を示す表である。
【図５】本発明の実施の形態における湯流れ性の実験結果を示す表である。
【図６】本発明の実施の形態における湯流れ実験の結果を示す説明図である。
【図７】本発明の実施の形態における難燃性向上確認実験結果を示すグラフである。
【図８】本発明の実施の形態におけるビッカース硬度の測定結果を示す表である。
【図９】本発明の実施の形態における引張強度を、組成比率との対応で表した図面である。
【図１０】本発明の実施の形態におけるマグネシウム合金の、それぞれの組成比率での顕微鏡写真である。
【図１１】本発明の実施の形態におけるマグネシウム合金の、それぞれの組成比率での顕微鏡写真である。
【発明を実施するための形態】
【００２９】
本発明の第１の発明に係るマグネシウム合金は、全体に対して、１２．１５質量％〜１６．５質量％のアルミニウムと、
全体に対して、８質量％〜１１質量％のカルシウムと、
残部のマグネシウムおよび不可避混合物とからなる。
【００３０】
この構成により、マグネシウム合金は、マイクロシュリンケージが生じにくく、成形性、硬度などに優れる。
【００３１】
本発明の第２の発明に係るマグネシウム合金では、第１の発明に加えて、アルミニウムが、全体に対して１３．５質量％であり、カルシウムが、全体に対して１０質量％である。
【００３２】
この構成により、マグネシウム合金は、特に成形性や硬度などに優れる。
【００３３】
本発明の第３の発明に係るマグネシウム合金では、第１または第２の発明に加えて、マグネシウム合金の鋳造時における液相線温度と固相線温度との範囲である凝固温度範囲は、３０℃以下である。
【００３４】
この構成により、凝固温度範囲が小さいことで、マイクロシュリンケージが生じにくくなり、成形性や硬度の向上が実現できる。
【００３５】
本発明の第４の発明に係るマグネシウム合金では、第３の発明に加えて、液相線温度は、５４５℃以上５５５℃以下である。
【００３６】
この構成により、凝固温度範囲が小さいことに液相線温度が低いことも加わって、凝固の際の結晶成長が適切に行われて、マイクロシュリンケージが生じにくくなり、成形性や硬度の向上が実現できる。
【００３７】
本発明の第５の発明に係るマグネシウム合金では、第４の発明に加えて、固相線温度は、５１８℃以上５３０℃以下である。
【００３８】
この構成により、凝固温度範囲の小ささを、液相線温度と固相線温度の低さが実現できる。結果として、凝固中での結晶成長が最適化されて、マイクロシュリンケージが生じにくくなり、成形性や硬度の向上が実現できる。
【００３９】
本発明の第６の発明に係るマグネシウム合金では、第１から第５のいずれかの発明に加えて、マグネシウム合金の鋳造時において製造される溶融合金の湯流れ長さは、溶融合金が６５０℃の場合に、１２００ｍｍ以上である。
【００４０】
この構成により、湯流れ長さの結果からも、成形性の高さが確認される。
【００４１】
本発明の第７の発明に係るマグネシウム合金では、第１から第５のいずれかの発明に加えて、マグネシウム合金の鋳造時において製造される溶融合金の湯流れ長さは、溶融合金が７００℃の場合に、１５００ｍｍ以上である。
【００４２】
この構成により、湯流れ長さの結果からも、成形性の高さが確認される。
【００４３】
本発明の第８の発明に係るマグネシウム合金では、第１から第７のいずれかの発明に加えて、マグネシウム合金での、外部からの加熱による発火温度は、１０００℃以上である。
【００４４】
この構成により、本発明のマグネシウム合金の難燃性が高い。
【００４５】
本発明の第９の発明に係るマグネシウム合金では、第１から第８のいずれかの発明に加えて、マグネシウム合金のビッカーズ硬度は、９０Ｈｖ以上である。
【００４６】
本発明の第１０の発明に係るマグネシウム合金では、第９の発明に加えて、マグネシウム合金のビッカーズ硬度は、１１５Ｈｖ以下である
【００４７】
これらの構成により、マグネシウム合金の硬度が十分な高さと範囲を有している。
【００４８】
本発明の第１１の発明に係るマグネシウム合金では、第１から第１０のいずれかの発明に加えて、マグネシウム合金の引張強度は、１４０ＭＰａ以上である。
【００４９】
この構成により、マグネシウム合金は、十分な引張強度を有しており、さまざまな用途への活用が実現できる。
【００５０】
以下、図面を参照しながら、本発明の実施の形態を説明する。
【００５１】
（実施の形態１）
【００５２】
（参考技術の説明）
従来技術において説明したように、特許文献１などで示される従来技術でのマグネシウム合金は、カルシウムを添加することで、発火温度を上昇させて難燃性を向上させる。難燃性の高いマグネシウム合金は、当然ながら従来別の主原料による合金と比較して軽量性が求められる機器への応用が図られやすくなる。
【００５３】
しかしながら、従来技術において説明したように、従来技術のカルシウムを添加したマグネシウム合金は、その凝固温度範囲の広さから凝固の際にマイクロシュリンケージが生じやすい問題を有している。マイクロシュリンケージが生じることは、その欠陥により強度にばらつきが生じ機械的特性を損なう問題を有している。
【００５４】
発明者は、さまざまな研究の結果、カルシウムを添加するマグネシウム合金のマイクロシュリンケージを生じさせにくくするには、鋳造時の凝固温度範囲を狭くすることが必要であるとの知見に至った。ここで、凝固温度範囲とは、液相線温度（凝固開始温度）から固相線温度（凝固終了温度）までの温度範囲をいう。
【００５５】
すなわち、発明者は、カルシウムを添加することで難燃性を上げるマグネシウム合金であって、凝固温度範囲を狭くすることで、従来技術のマグネシウム合金の諸問題を解決することの発明をなしたものである。
【００５６】
（全体概要）
実施の形態におけるマグネシウム合金は、全体に対して、１２．１５質量％〜１６．５質量％のアルミニウムと、全体に対して、８質量％〜１１質量％のカルシウムと、残部のマグネシウムおよび不可避混合物とからなる。すなわち、実施の形態におけるマグネシウム合金は、マグネシウム、アルミニウムおよびカルシウムの３元系合金であり、マグネシウムを基礎としつつアルミニウムおよびカルシウムを原料とする。
【００５７】
また、不可避混合物は、マグネシウム合金を製造する過程で、原料のいずれかに混合している不可避な混合物であったり、製造工程で混入する不可避な混合物であったりする。
【００５８】
図１は、本発明の実施の形態におけるマグネシウム合金の鋳造工程を示す模式図である。溶融容器１００にマグネシウム、アルミニウム、カルシウムのそれぞれの必要な原料が投入される。このとき、上述の通り、全体に対して１２．１５質量％〜１６．５質量％のアルミニウム、全体に対して８質量％〜１１質量％のカルシウムと残部の量となるマグネシウムを秤量したうえで、それぞれの原料が溶融容器１００に投入される。
【００５９】
溶融容器１００は、それ自体もしくは外部からの加熱が可能であり、温度条件（最高温度、上昇速度、その他）を設定しながら投入された原料を溶融する。投入された原料であるマグネシウム、アルミニウム、カルシウムのそれぞれは、加熱されることで溶融する。溶融されると、撹拌が行われる。撹拌によって、３種類の原料のそれぞれは均一に混合しながら、溶融金属が形成されていく。
【００６０】
十分な溶融と撹拌が行われると、溶融容器１００が冷却される、あるいは溶融容器１００から別の容器に溶融金属が移されて冷却される。この冷却の過程で、溶融金属は液体状態から固体状態へ変化して、固体である目的とするマグネシウム合金が得られる。
【００６１】
ここで、上述の通りアルミニウムが全体に対して１２．１５質量％〜１６．５質量％であり、カルシウムが全体に対して８質量％〜１１質量％であり、残部がマグネシウムであることで、凝固温度範囲は、３０℃以下となる。後述するが、従来技術のマグネシウム合金（カルシウムが添加されるものやされないものを含む）では、鋳造時における凝固温度範囲は、８０℃程度であったり、１３０℃程度であったりする。
【００６２】
このような従来技術のマグネシウム合金での凝固温度範囲が８０℃〜１３０℃程度であったりすると、凝固中にマイクロシュリンケージが発生しやすくなってしまう。
【００６３】
しかしながら、凝固温度範囲が３０℃以下と狭い場合には、凝固中での合金の結晶成長における物理変化の変動が小さくて済む。このため、マイクロシュリンケージが発生しにくくなる。このため、凝固温度範囲が３０℃以下となる実施の形態におけるマグネシウム合金は、マイクロシュリンケージが発生することでの諸問題を発生させにくい。すなわち、成形性（湯流れ性）、硬度強度が向上し、カルシウムの添加による難燃性も確保できる。
【００６４】
このような、凝固温度範囲が３０℃以下である実施の形態におけるマグネシウム合金は、上述の３つの原料による３元系であることとそれぞれの組成比率によって得られる。以上のように、実施の形態におけるマグネシウム合金は、原料を、マグネシウム、アルミニウム、カルシウムの３元系とするとともに、それぞれの組成比率を上述の範囲とすることで、凝固温度範囲を３０℃以下とできる。
【００６５】
凝固温度範囲が３０℃以下であること、および低い液相線温度を持ち、高硬度であることで、従来技術の種々の問題を解決でき、成形性が高く、硬度や強度に優れた難燃性のマグネシウム合金が実現できる。
【００６６】
マグネシウム、アルミニウム、カルシウムのそれぞれの組成比率が上述のように特定されることで、凝固温度範囲が従来技術に比較して十分に狭くできる。また、液相線温度が低く、高い硬度を有しており、成形性、硬度、強度などの点で優れたマグネシウム合金が得られる。ここで、凝固温度範囲が３０℃以下であることが好ましいことについては、後述の実験結果などに基づいて説明する。
【００６７】
すなわち、発明者は、組成比率をさまざまに変化させつつ凝固温度範囲を確認し、それぞれの凝固温度範囲における、成形性、硬度、強度、難燃性などの優位性を確認した。これらの確認を通じて、実施の形態におけるマグネシウム合金は、全体に対して、１２．１５質量％〜１６．５質量％のアルミニウムと、全体に対して、８質量％〜１１質量％のカルシウムと、残部のマグネシウムおよび不可避混合物とからなることが適切であることを見出した。
【００６８】
なお、本明細書においては、各組成比率でのマグネシウム合金の作製および凝固温度等の測定は次の条件と器材にて行った。
【００６９】
測定装置：示差走査熱量計（ＤＳＣ７０２０：日立ハイテクサイエンス製）
測定範囲：４００℃〜６５０℃
昇温速度：１０℃／分
ガス流量：１７ｍｌ／分（アルゴンガス）
【００７０】
（組成比について）
組成比率について説明する。図２は、本発明の実施の形態におけるマグネシウム合金の組成比率を示す説明図である。発明者は、マグネシウム、アルミニウム、カルシウムの組成比率をそれぞれ変化させながら、凝固温度範囲がどの程度となるかを測定した。
【００７１】
図３は、図２の根拠となるマグネシウム、アルミニウム、カルシウムの組成比率を変化させた場合の、凝固温度範囲を測定した結果表である。図２の説明図は、図３の表に基づいて作成されたものである。
【００７２】
図２においては、楕円で囲んだ部分が、凝固温度範囲が３０℃以下となる範囲である。これは、図３の表において、表の列において色掛けがしてある場合と対応する。すなわち、図３の表において、色掛けしている列の組成比率を、図２の説明図にマッピングすると、図２の楕円で囲まれた範囲となる。
【００７３】
図３の表において、カルシウムを１０質量％に固定して、アルミニウムの組成比率を徐々に高めていった結果が、第１列から第１１列までの結果である。この際には、マグネシウムは全体に対しての残部であるので、アルミニウムの組成比率が高くなるにつれて、マグネシウムの組成比率は下がっていく。
【００７４】
次いで、アルミニウムを全体に対して１３．５質量％に固定して、カルシウムの組成比率を徐々に高めていった結果が、第１２列から第２２列までの結果である。この場合も、マグネシウムの組成比率は、カルシウムの組成比率の増加に伴い減少する。
【００７５】
次いで、アルミニウムとカルシウムとのそれぞれを増加していった結果が、第２３列から第３５列までの結果である。
【００７６】
第１列〜第１１列の結果を第１グループ（カルシウムを１０質量％に固定してアルミニウムを増加）、第１２列〜第２２列の結果を第２グループ（アルミニウムを１３．５質量％に固定してカルシウムを増加）、第２３列〜第３５列の結果を第３グループ（アルミニウムとカルシウムを共に増加）とする。
【００７７】
第１グループ、第２グループ、第３グループのそれぞれにおいて、全体に対してアルミニウムが１３．５質量％であり、全体に対してカルシウムが１０質量％であり、残部がマグネシウムである場合は、凝固温度範囲が２０℃程度（実験結果誤差によるが、図３においては、２０℃〜２１．３℃）であり、非常に小さい。
【００７８】
凝固温度範囲が小さいほど、マイクロシュリンケージの発生を防止しやすくなる。このため、全体に対してアルミニウムが１３．５質量％であり、全体に対してカルシウムが１０質量％であり、残部がマグネシウムであるマグネシウム合金は、凝固温度範囲が最小に近いほど非常に小さくなる。これは、図３の表の他の列の結果との比較から明らかである。
【００７９】
このため、全体に対してアルミニウムが１３．５質量％であり、全体に対してカルシウムが１０質量％であり、残部がマグネシウムであるマグネシウム合金は、凝固温度範囲を最小化できて、マイクロシュリンケージの発生を抑えて硬度や強度を上げることができる。
【００８０】
このアルミニウムが１３．５質量％、カルシウムが１０質量％であるマグネシウム合金は、図２の説明図において、Ａで示される点に対応する。
【００８１】
ここで、参考のために、従来技術でのマグネシウム合金での凝固温度範囲の一例を図４に示す。図４は、参考としての従来技術のマグネシウム合金の凝固温度範囲の比較例を示す表である。図４の比較例は、次のとおりである。
【００８２】
（比較例１：ＡＺ９１）
全体に対してアルミニウムが９質量％、亜鉛が１質量％、残部がマグネシウムであるマグネシウム合金。
【００８３】
比較例１では、凝固温度範囲は１３０℃である。参考例１の凝固温度範囲が１３０℃であることで、後述するように、硬度などの面で不十分さがある比較例の一つである。なお、液相線温度は、５９８℃であり固相線温度は４６８℃である。
【００８４】
（比較例２：ＡＺＸ９１２）
全体に対して、アルミニウムが９質量％、亜鉛が１質量％、カルシウムが２質量％、残部がマグネシウムであるマグネシウム合金。
【００８５】
比較例２では、凝固温度範囲は８０℃である。比較例１よりは小さいが、まだ凝固温度範囲は大きい。この凝固温度範囲が大きいことで、比較例１と同様に、後述するような硬度などの面で不十分さがある。なお、液相線温度は５８７℃であり、固相線温度は５０７℃である。
【００８６】
（比較例３：ＡＭＸ６０２）
全体に対してアルミニウムが６質量％、マンガンが０．４質量％、カルシウムが２質量％、残部がマグネシウムであるマグネシウム合金。
【００８７】
比較例３では、凝固温度範囲は８１℃である。やはり比較例２と同様に凝固温度範囲がまだ大きい。凝固温度範囲が大きいことで、比較例１、２と同様に後述するような硬度などの面での不十分さがある。なお、液相線温度は、６１２℃であり、固相線温度は、５３１℃である。
【００８８】
これら比較例１〜３と比較して、点Ａで示されるアルミニウムが１３．５質量％、カルシウムが１０質量％、残部がマグネシウムであるマグネシウム合金は、凝固温度範囲が２０℃程度（３０℃以下）と非常に小さい。このマグネシウム合金を、実施例１とする。
【００８９】
実施例１のマグネシウム合金は、後述するように、硬度などの面で、比較例１〜３に対して非常に優れた結果を有する。
【００９０】
（第１グループにおける組成比率の検討）
第１グループにおいては、第５列から第９列目までのマグネシウム合金の凝固温度範囲は３０以下である。第１グループは、カルシウムを１０質量％に固定した状態でアルミニウムを増加させていったものであるが、この第５列〜第９列以外の組成比率においては、図３の表から明らかなとおり、凝固温度範囲が３０℃以上であり、最大のものでは４８．９℃である。このような凝固温度範囲が大きいものは従来技術のマグネシウム合金の凝固温度範囲に比較して十分に小さいとは言えない。このため、これらの組成比率では、目標とする成形性、硬度、強度、難燃性のすべてを実現できるマグネシウム合金は得られない。
【００９１】
比較例１〜３よりも十分に小さい凝固温度範囲は３０℃以下であるマグネシウム合金は、第１グループにおいては、上述の通り、第５列〜第９列のものである。このことから、実施の形態におけるマグネシウム合金の組成比率は、アルミニウムが１２．５質量％以上１６．５質量％以下であることが必要であることがわかる。
【００９２】
ここで、図３の表の第５列〜第９列の結果は、図２の説明図において、カルシウムが１０質量％で固定されている横方向の線上にポイントされている点である。
【００９３】
（第２グループにおける組成比率の検討）
第２グループにおいても、アルミニウムが１３．５質量％であり、カルシウムが１０質量％であり、残部がマグネシウムであるマグネシウム合金である、第１７列の結果が実施例１である。これは、図２の点Ａに対応している。
【００９４】
第２グループでは、第１５列〜第１８列のそれぞれが、凝固温度範囲が３０℃以下である。すなわち、第１５列〜第１８列のそれぞれのマグネシウム合金が、凝固温度範囲が３０℃以下であって、実施の形態に対応するマグネシウム合金である。上述のように、比較例１〜３は、凝固温度範囲が８０℃以上であって、これに比較して十分小さい。
【００９５】
一方で、第２グループにおいて第１５列〜第１８列以外のマグネシウム合金は、凝固温度範囲が５０℃〜６０℃などと大きく、比較例１〜３との差分が小さい。すなわち、第１５列〜第１８列以外のマグネシウム合金は、凝固温度範囲を小さくする点で不十分な組成比率に基づくものである。
【００９６】
この第２グループの結果から鑑みると、カルシウムの組成比率は、全体に対して８質量％〜１１質量％であることが適当である。これ以下であってもこれ以上であっても、凝固温度範囲が３０℃よりも大きくなってしまうからである。凝固温度範囲が３０℃よりも大きいことでのデメリットは上述および後述のとおりである。
【００９７】
（第３グループでの組成比率検討）
第３グループでは、図３の表の第３０列の結果のマグネシウム合金が、実施例１である。第２９列〜第３１列のマグネシウム合金は、凝固温度範囲が３０℃以下である。比較例１〜３に比較して、凝固温度範囲は十分に小さい。この第２９列〜第３１列のマグネシウム合金が、実施の形態におけるマグネシウム合金として適切である。
【００９８】
これらの結果から、実施の形態として適切である凝固温度範囲が３０℃以下となる組成比率は、全体に対してアルミニウムが１２．１５質量％〜１６．５質量％であり、カルシウムが８質量％〜１１質量％であり、残部がマグネシウムである。
【００９９】
一方、第２９列〜第３１列以外のマグネシウム合金では、凝固温度範囲が、４０℃や１１０℃程度であるなど、比較例１〜３と大差なく非常に大きい。このため、これらの組成比率のマグネシウム合金は、実施の形態のマグネシウム合金として適切ではない。
【０１００】
以上のように、第１グループ〜第３グループのそれぞれの結果を考慮すると、全体に対してアルミニウムが１２．１５質量％〜１６．５質量％であり、カルシウムが８質量％〜１１質量％であり、残部がマグネシウムであるマグネシウム合金が、凝固温度範囲が３０℃以下となって、従来技術では解決されなかった、成形性、硬度、強度、難燃性を実現できる。
【０１０１】
これらは、図２の楕円で囲まれた範囲の結果からも明らかである。
【０１０２】
次に、比較例との比較を前提として、実施の形態のマグネシウム合金の目的とする性能向上の確認結果を説明する。
【０１０３】
（その１：成形性の確認）
実施の形態におけるマグネシウム合金の成形性を、湯流れ性に基づいて実験した結果を説明する。ここで、実施の形態におけるマグネシウム合金とは、全体に対して１２．１５質量％〜１６．５質量％のアルミニウムと、８質量％〜１１質量％のカルシウムと、残部のマグネシウムと不可避混合物とからなるマグネシウム合金である。また、実施例１は、全体に対して１３．５質量％のアルミニウムと、全体に対して１０質量％のカルシウムと残部のマグネシウムおよび不可避混合物からなるマグネシウム合金である。
【０１０４】
また、湯流れ性とは、溶融金属を、所定の温度とした場合に、溶融容器１００から所定形状（鋳型）となるように吐出させてどの程度までの長さでの充填が可能かを測るものである。例えば、蚊取り線香のような渦巻き状の鋳型に、溶融容器１００から溶融金属を吐出させつつ、どの程度の長さまで伸ばすことができるかが、この湯流れ性の良さの判断基準の一例である。
【０１０５】
溶融容器１００から溶融金属が吐出される際に、溶融金属は鋳型により冷却され凝固へと至る。この冷却による溶融金属の温度の低下は、溶融金属が吐出されて所定形状を形成する際の成形性を阻害する力が働く。特に、溶融金属が冷却されて固化する際（すなわち、鋳造部素材が形成される際）に、出湯時の溶融金属の温度と、流動性が失われる温度の差が少ない場合、その所定形状の長さが短くなってしまうことになる。
【０１０６】
すなわち、湯流れ性の良さは、吐出させながら形成される所定形状の長さによって、測ることができる。このため、湯流れ性を、湯流れ長さを基準として実験し、実施の形態におけるマグネシウム合金の湯流れ性の良さを、比較例との比較の観点から実験した。
【０１０７】
図５は、本発明の実施の形態における湯流れ性の実験結果を示す表である。図５の表においては、上から実施例１、比較例４、実施例２、比較例５、比較例１、比較例２、比較例３の順序で、湯流れ性の実験結果が示されている。
【０１０８】
実施例１は、上述の説明での実施例１である。比較例１、比較例２、比較例３は、それぞれ上述したものであり、ＡＺ９１、ＡＺＸ９１２、ＡＭＸ６０２である。
【０１０９】
実施例２は、実施例１と異なる組成比率であるが、実施の形態のマグネシウム合金の組成比率に含まれる組成比率であるマグネシウム合金の実施例の一つである。実施例２は、１２．１５質量％のアルミニウムと、９質量％のカルシウムと、残部のマグネシウムおよび不可避混合物とからなるマグネシウム合金である。
【０１１０】
比較例４は、湯流れ性の実験のために製作した比較例であり、全体に対して６．７５質量％のアルミニウムと、全体に対して５質量％のカルシウムと、残部のマグネシウム合金とからなるマグネシウム合金である。比較例４は、実施の形態での組成比率の範囲から外れた同じアルミニウム、カルシウム、マグネシウムの３元系のマグネシウム合金の一つである。
【０１１１】
比較例５は、比較例４と同様に製作された比較例であり、全体に対して１７．５５質量％のアルミニウム、１３質量％のカルシウムおよび残部のマグネシウムとからなるマグネシウム合金である。比較例５は、比較例４と同じく、実施の形態の組成比率の範囲から外れた同じアルミニウム、カルシウム、マグネシウムの３元系のマグネシウム合金の一つである。
【０１１２】
これら、実施例１、実施例２、比較例１〜５の実験結果の中から、実施例１および比較例４〜５のそれぞれでの湯流れ実験の様子や結果の写真を含めて、図６の説明図は示している。
【０１１３】
図５の表から明らかなとおり、湯流れ長さは、実施例１、実施例２、比較例１、比較例２、比較例３、比較例４、比較例５のいずれにおいても、溶融金属の温度が６５０℃の場合と７００℃の場合との２つで実験を行った。図５の表のそれぞれの結果および図６の写真から、実施例１，２の湯流れ性が優れており（成形性が高い）、比較例１〜５の湯流れ性が劣っていることがわかる。ただし、後述するが、比較例５は、湯流れ長さについては別の理由で異なっている。
【０１１４】
実施例１、２が比較例１〜５に対して湯流れ長さが長いことで、流動性が高く、成形性が高いことが実証された。
【０１１５】
（実施例１の実験結果）
実施例１においては、溶融金属が６５０℃の場合には、湯流れ長さは１４３０ｍｍである。少なくとも１４００ｍｍ以上である。
【０１１６】
比較例１が６９５ｍｍであったり、比較例４が１１１５ｍｍであったりすることを考慮しても、実施例１の湯流れ長さは、非常に長いことがわかる。もちろん、他の比較例よりも長い。
【０１１７】
このことから、実施例１での湯流れ長さを基準とする成形性は、非常に高いことがわかる。
【０１１８】
同様に、実施例１においては、溶融金属の温度が７００℃の場合には、湯流れ長さは、１７７０ｍｍ以上である。少なくとも１７００ｍｍ以上である。これも、比較例１が９３９ｍｍであったり、比較例４が１１１９ｍｍであったりすることを考慮して、実施例１の湯流れ長さは、７００℃の場合でも非常に長い。
【０１１９】
加えて、溶融金属の温度が上がることによって、６５０℃で１４３０ｍｍであった湯流れ長さが、７００℃では、１７７０ｍｍ以上となっている。すなわち、溶融金属の温度上昇に伴って、実施例１のマグネシウム合金の成形性が高まっていることがわかる。
【０１２０】
比較例１〜５でも、温度が上がれば湯流れ長さが伸びているが、実施例１ほどの差分にはなっていない。この点からも、実施例１の成形性が高いことがわかる。
【０１２１】
（実施例２の実験結果）
実施例２においては、溶融金属が６５０℃の場合には、湯流れ長さは１２４２ｍｍである。少なくとも１２００ｍｍ以上である。
【０１２２】
比較例１が６９５ｍｍであったり、比較例４が１１１５ｍｍであったりすることを考慮しても、実施例２の湯流れ長さは、非常に長いことがわかる。もちろん、他の比較例よりも長い。
【０１２３】
このことから、実施例２での湯流れ長さを基準とする成形性は、非常に高いことがわかる。
【０１２４】
同様に、実施例２においては、溶融金属の温度が７００℃の場合には、湯流れ長さは、１５５０ｍｍである。少なくとも１５００ｍｍ以上である。これも、比較例１が９３９ｍｍであったり、比較例４が１１１９ｍｍであったりすることを考慮して、実施例２の湯流れ長さは、７００℃の場合でも非常に長い。
【０１２５】
加えて、溶融金属の温度が上がることによって、６５０℃で１２４２ｍｍであった湯流れ長さが、７００℃では、１５５０ｍｍ以上となっている。すなわち、溶融金属の温度上昇に伴って、実施例２のマグネシウム合金の成形性が高まっていることがわかる。
【０１２６】
比較例１〜５でも、温度が上がれば湯流れ長さが伸びているが、実施例２ほどの差分にはなっていない。この点からも、実施例２の成形性が高いことがわかる。
【０１２７】
以上のように、実施例１、２から実施の形態におけるマグネシウム合金は、湯流れ性実験での湯流れ長さは、溶融金属が６５０℃である場合には１２００ｍｍ以上であり、溶融金属が７００℃である場合には、１５００ｍｍ以上である。
【０１２８】
このような実施例１の湯流れ長さが優れていることは、図６の写真からも明らかである。渦巻き状の形状に成形された実施例１および比較例４〜５のそれぞれのマグネシウム合金は、図６の写真の通りに形成されている。
【０１２９】
比較例４〜５は、図５の表の通り、実施例１に比較すると、その湯流れ長さは短い。比較例４〜５は、原料もしくは組成比率が異なるマグネシウム合金であり、実施の形態のマグネシウム合金とは相違する。このため、成形性が悪いことがわかる。
【０１３０】
ただし、比較例５は、実施の形態の組成比率から外れたマグネシウム合金であり、液相線温度が６０７℃と高温であるが、過共晶側の組成となっているため、初晶の晶出が高い温度域で起こるものの、その晶出量が少ない（固相率が比較的増加しない）ため湯流れ性が液相線温度の影響を受けにくくなって、湯流れ長さが長くなっている。しかし、凝固温度範囲は大きく、後述する硬度などの他の条件での結果が悪い。
【０１３１】
（その２：難燃性向上の確認）
次に、難燃性向上の確認結果を説明する。図７は、本発明の実施の形態における難燃性向上確認実験結果を示す表である。図７の実験結果をもとに図２で説明された本発明の実施の形態の原料および組成比率を示すものに発火温度を図示したものが図８である。
【０１３２】
開発マグネシウム合金は、実施の形態で説明された原料および組成比率を有するマグネシウム合金である。汎用マグネシウム合金は、市販されている汎用のマグネシウム合金である。従来の難燃性マグネシウム合金は、カルシウムを添加することだけに着目した特許文献１のような従来技術における難燃性マグネシウム合金である。
【０１３３】
図８の赤線枠で囲まれた範囲の組成比率を有するマグネシウム合金が、開発マグネシウム合金である。
【０１３４】
図に赤色で色掛けしている部分は、発火温度が１０００℃以上である。汎用マグネシウム合金の発火温度が７００℃未満である。従来の難燃性マグネシウム合金の発火温度は９００℃前後であって１０００℃未満である。
【０１３５】
図７、図８からも明らかなとおり、実施例１、２を含む実施の形態におけるマグネシウム合金は、難燃性においても向上している。なお、図７、８では、実施例１を含む実施の形態の組成範囲のマグネシウム合金の外側の組成のマグネシウム合金でも、１０００℃以上の難燃性を示している。しかし、実施の形態における組成範囲の外側のマグネシウム合金は、難燃性以外の成形性や硬度などにおいては、やはり実施の形態の組成範囲のマグネシウム合金に劣る。すなわち、総合的な意味合いで、実施の形態におけるマグネシウム合金は、難燃性に優れているといえる。
【０１３６】
（その３：硬度向上の確認）
次に、硬度向上の確認実験結果について説明する。
【０１３７】
ここでは、硬度としてビッカース硬度を例として実験を行った。
測定装置：ビッカース硬度計（ＦＶ−３００：フォーチュアテック製）
測定荷重：５００ｇ
保持時間：１５秒
【０１３８】
図９は、本発明の実施の形態におけるビッカース硬度の測定結果を示す表である。図９に示す表は、図３に示される表のそれぞれの組成比率と同じ並びの列で示している。すなわち、１０質量％のカルシウムに固定した上でアルミニウムを増加していく第１グループの第１列〜第１１列、１３．５質量％のアルミニウムに固定した上でカルシウムを増加していく第２グループの第１２列〜第２２列、アルミニウムとカルシウムをそれぞれ増加させていく第３グループの第２３列〜第３５列のそれぞれでの組成比率のマグネシウム合金を示している。
【０１３９】
凝固温度範囲が３０℃以下となる組成比率が実施の形態におけるマグネシウム合金で説明した通り、第１グループにおける第５列〜第９列、第２グループにおける第１５列〜第１８列、第３グループにおける第２９列〜第３１列のそれぞれが、実施の形態における組成比率に含まれるマグネシウム合金である。
【０１４０】
図９の表から明らかなとおり、実施の形態に含まれないマグネシウム合金であっても、ビッカース硬度が高いものもあるが、上述の列に対応する実施の形態に含まれるマグネシウム合金は、ビッカース硬度が相対的に高い。このため、実施の形態におけるマグネシウム合金の硬度は、従来技術のマグネシウム合金や組成比率の異なるマグネシウム合金に比較して、高い硬度を実現できる。
【０１４１】
また、ビッカース硬度と合わせて、実施例とそれ以外の一部については、作製されたマグネシウム合金を用いて引張強度を測定した。ここで、実施例１である、１３．５質量％のアルミニウムと１０質量％のカルシウムとマグネシウムからなるマグネシウム合金、実施例２である１２．１５質量％のアルミニウムと９質量％のカルシウムとマグネシウムからなるマグネシウム合金を、実施の形態に含まれるマグネシウム合金として選択して引張強度を測定した。
【０１４２】
一方、実施例１、２の比較のために、比較例４として６．７５質量％のアルミニウム、５質量％のカルシウムおよび残部のマグネシウムからなるマグネシウム合金、比較例５として、１７．５５質量％のアルミニウム、１３質量％のカルシウムおよび残部のマグネシウムからなるマグネシウム合金を選択して、引張強度を測定した。
【０１４３】
図９の表のそれぞれに対応する列に、実施例１、２、比較例４、５の引張強度が記載されている。すなわち、実施例１の引張強度は、１４４ＭＰａであり、実施例２の引張強度は、１５１ＭＰａである。これに対して比較例４の引張強度は、１３４ＭＰａであり、比較例５の引張強度は、１３５ＭＰａである。
【０１４４】
この実施例１、２での引張強度は、比較例４，５の引張強度よりも高い。すなわち、実施の形態の組成比率に含まれるマグネシウム合金は、それ以外のマグネシウム合金より相対的に高い強度を有している。
【０１４５】
図１０は、本発明の実施の形態における引張強度を、組成比率との対応で表した図面である。実施例１，２、比較例４，５のそれぞれに対応する組成比率の点に、引張強度の値が示されている。
【０１４６】
以上の実験から、実施の形態におけるマグネシウム合金は、凝固温度範囲が３０℃以下となる３元系でありつつ対応する組成比率を有することで、硬度および強度も向上していることがわかる。難燃性のみならず、成形性と硬度（強度）が両立することで、実施の形態におけるマグネシウム合金は、マイクロシュリンケージの発生がしにくくなっていることがわかる。
【０１４７】
これらの実験結果より、実施の形態におけるマグネシウム合金は、マグネシウム合金が適用しにくかったさまざまな分野への適用が実現できる。
【０１４８】
（合金の組織写真）
発明者は、実験に合わせて、作製したマグネシウム合金の組織を観察した。
【０１４９】
図１１は、本発明の実施の形態におけるマグネシウム合金の、それぞれの組成比率での顕微鏡写真である。図面中の点は、アルミニウム、カルシウム、マグネシウムの組成比率に対応する点のそれぞれである。
【０１５０】
この組成比率の点に対応するマグネシウム合金の写真がそれぞれ図１１で示されている。点と写真とを結ぶ線により、写真がどの組成比率に対応するものであるのかがわかるようになっている。図１１から明らかなとおり、写真のうち、一部は実施の形態の組成比率から外れるものであり、残りが実施の形態の組成比率に含まれるものである。実施の形態の組成比率は、図１１の組成比率図面の楕円形の内部である。
【０１５１】
また、組成比率図面から明らかなとおり、組成比率図面の左下（マグネシウムの含有量が多く、アルミニウムやカルシウムの含有が少ないかないか）は、従来技術の難燃性マグネシウム合金の範囲を示している。
【０１５２】
図１１の写真のそれぞれから分かるとおり、実施の形態に含まれるマグネシウム合金の写真は、共晶組織の晶出が大きく、成形性や硬度に好影響を与えていることが分かる。
【０１５３】
これに対して、実施の形態から外れる組成比率のマグネシウム合金の写真では、３元系の共晶組織の晶出が不十分であることが分かる。これが、成形性や硬度に悪影響を与えている。
【０１５４】
以上のように、図１１での解析写真からも、実施の形態におけるマグネシウム合金の目的の達成が実現されていることが分かる。
【０１５５】
以上、各種実験結果および写真解析を踏まえて、実施の形態におけるマグネシウム合金は、選択された原料およびその組成比率によって、マイクロシュリンケージの発生を抑えていることが分かる。この結果、難燃性を有しつつも、成形性、硬度、強度を向上させた従来技術にはなかった特性を有するマグネシウム合金が実現できる。このため、実施の形態におけるマグネシウム合金は、従来は適用が難しかったさまざまな分野への適用が実現できる。
【０１５６】
なお、実施の形態で説明されたマグネシウム合金は、本発明の趣旨を説明する一例であり、本発明の趣旨を逸脱しない範囲での変形や改造を含む。
【符号の説明】
【０１５７】
１００    溶融容器
【図１】
0006440062.tif 000002
【図２】
0006440062.tif 000003
【図３】
0006440062.tif 000004
【図４】
0006440062.tif 000005
【図５】
0006440062.tif 000006
【図６】
0006440062.tif 000007
【図７】
0006440062.tif 000008
【図８】
0006440062.tif 000009
【図９】
0006440062.tif 000010
【図１０】
0006440062.tif 000011
【図１１】
0006440062.tif 000012